СПОСОБ И ДАТЧИК ДЛЯ ОПРЕДЕЛЕНИЯ ПАССИВИРУЮЩИХ СВОЙСТВ СМЕСИ, СОДЕРЖАЩЕЙ ПО МЕНЬШЕЙ МЕРЕ ДВА КОМПОНЕНТА, КОТОРЫМИ ЯВЛЯЮТСЯ ЦЕМЕНТ И ВОДА

1. Способ определения пассивирующих свойств смеси (11), содержащей по меньшей мере два компонента, которыми являются цемент и вода, включающий следующие стадии:
берут три элемента, каждый из которых выполнен из электропроводного материала, причем эти элементы называются первым электродом (2), вторым электродом (4) и третьим электродом (5),
закрепляют по меньшей мере один из этих трех электродов на опоре (3) таким образом, что:
они электрически изолированы один от другого, и
смесь (11) может приходить в соприкосновение с по меньшей мере одной заданной поверхностью, расположенной на каждом электроде, причем эти поверхности называются первой поверхностью (20), второй поверхностью (40) и третьей поверхностью (50),
выбирают первый электрод (2) и третий электрод (5) и подают между этими двумя электродами постоянный ток, называемый первым постоянным током, заданной силы тока, называемой первой силой тока, и заданной полярности, называемой первой полярностью, вызывая электролитические реакции на третьем электроде (5), в течение заданной длительности (D1), называемой первой длительностью, а затем:
выбирают второй электрод (4) и третий электрод (5), и
измеряют напряжение (V) между этими двумя электродами во время упомянутой первой заданной длительности (D1), и
запоминают результат измерения при изменении упомянутого напряжения (V) во время упомянутой первой заданной длительности (D1),
сравнивают изменения в напряжении (V) между вторым электродом (4) и третьим электродом (5) во время первой заданной длительности (D1) с заданными данными, характеризующими по меньшей мере то, обладает ли смесь (11) пассивирующими свойствами или нет, и
определяют по меньшей мере то, обладает ли смесь (11) такими пассивирующими свойствами или нет.
2. Способ по п.1, отличающийся тем, что стадии сравнения изменений в напряжении (V) между вторым электродом (4) и третьим электродом (5) во время первой заданной длительности (D1) с заданными данными, характеризующими по меньшей мере то, обладает ли смесь (11) пассивирующими свойствами или нет, и определения по меньшей мере того, обладает ли смесь (11) такими пассивирующими свойствами или нет, состоят по меньшей мере в:
a) проверке того, превышает ли разность, называемая первой разностью напряжений (V1), между максимальной величиной напряжения первой заданной длительности (D1) и величиной напряжения в первый заданный момент времени (T1) первой заданной длительности (D1) первую заданную величину напряжения или нет.
3. Способ по п.1, отличающийся тем, что он также содержит следующие стадии:
перед тем, как упомянутый первый постоянный ток первой заданной полярности подают между первым электродом (2) и третьим электродом (5), в течение первого периода первой заданной длительности (D1) подают другой постоянный ток, называемый вторым постоянным током, заданной силы, называемой второй силой, и заданной полярности, называемой второй полярностью, противоположной первой полярности, между первым электродом (2) и третьим электродом (5) в течение заданной длительности (D2), называемой второй длительностью (D2);
когда напряжение (V) между вторым электродом (4) и третьим электродом (5) было измерено в течение упомянутой первой заданной длительности (D1) измеряют напряжение (V) между вторым электродом (4) и третьим электродом (5) в течение упомянутой второй заданной длительности (D2), а затем запоминают эти величины напряжения;
при сравнении изменений в напряжении (V) между вторым электродом (4) и третьим электродом (5) во время первой заданной длительности (D1) с заданными данными, характеризующими по меньшей мере то, обладает ли смесь (11) пассивирующими свойствами или нет, и определении по меньшей мере того, обладает ли смесь (11) такими пассивирующими свойствами или нет, также сравнивают изменения в напряжении (V) между вторым электродом (4) и третьим электродом (5) в течение упомянутой второй заданной длительности (D2).
4. Способ по п.3, отличающийся тем, что стадия выбора первого электрода (2) и третьего электрода (5) и подачи первого постоянного тока и затем второго постоянного тока между этими двумя электродами включает в себя использование первого постоянного тока и второго постоянного тока с:
первой заданной полярностью и второй заданной полярностью, которые противоположны, и
первой длительностью (D1) и второй длительностью (D2), которые равны.
5. Способ по п.4, отличающийся тем, что стадии сравнения изменений в напряжении (V) между вторым электродом (4) и третьим электродом (5) во время первой заданной длительности (D1) и второй заданной длительности (D2) с заданными данными, характеризующими по меньшей мере то, обладает ли смесь (11) пассивирующими свойствами или нет, и определения по меньшей мере того, обладает ли смесь (11) такими пассивирующими свойствами или нет, содержат:
a) проверку того, превышает ли разность, называемая первой разностью напряжений (V1), между максимальной величиной напряжения первой заданной длительности (D1) и величиной напряжения в заданный момент времени (T1), называемый первым заданным моментом времени (T1), первой заданной длительности (D1) первую заданную величину напряжения или нет, и/или
b) проверку того, находится ли разность, называемая второй разностью напряжений (V2), между максимальной величиной напряжения первой заданной длительности (D1) и величиной напряжения в заданный момент времени (T2), называемый вторым заданным моментом времени, второй заданной длительности (D2) в пределах первого заданного диапазона или нет, и/или
c) проверку того, находится ли разность, называемая третьей разностью напряжений (V3), между величиной напряжения в заданный момент времени (T3), называемый третьим заданным моментом времени (T3), первой заданной длительности (D1) и напряжением (V) в заданный момент времени (T4), называемый четвертым заданным моментом времени (T4), второй заданной длительности (D2) в пределах второго заданного диапазона или нет.
6. Способ по любому из пп.1-5, отличающийся тем, что величина по меньшей мере одной из первой заданной длительности (D1) и второй заданной длительности (D2) составляет между одной секундой и тридцатью секундами.
7. Способ по любому из пп.1-5, отличающийся тем, что по меньшей мере одна из первой заданной длительности (D1) и второй заданной длительности (D2) составляет десять секунд (10 с).
8. Способ по п.6, отличающийся тем, что по меньшей мере одна из первой заданной длительности (D1) и второй заданной длительности (D2) составляет десять секунд (10 с).
9. Способ по любому из пп.1-5 и 8, отличающийся тем, что выполняется по меньшей мере одно из этих двух условий:
по меньшей мере один из первого заданного момента времени (T1) и четвертого заданного момента времени (T4) находится между десятью процентами и ста процентами от величины первой заданной длительности (D1), и
по меньшей мере один из второго заданного момента времени (T2) и третьего заданного момента времени (T3) находится между десятью процентами и ста процентами от величины второй заданной длительности (D2).
10. Способ по п.6, отличающийся тем, что выполняется по меньшей мере одно из этих двух условий:
по меньшей мере один из первого заданного момента времени (T1) и четвертого заданного момента времени (T4) находится между десятью процентами и ста процентами от величины первой заданной длительности (D1), и
по меньшей мере один из второго заданного момента времени (T2) и третьего заданного момента времени (T3) находится между десятью процентами и ста процентами от величины второй заданной длительности (D2).
11. Способ по п.7, отличающийся тем, что выполняется по меньшей мере одно из этих двух условий:
по меньшей мере один из первого заданного момента времени (T1) и четвертого заданного момента времени (T4) находится между десятью процентами и ста процентами от величины первой заданной длительности (D1), и
по меньшей мере один из второго заданного момента времени (T2) и третьего заданного момента времени (T3) находится между десятью процентами и ста процентами от величины второй заданной длительности (D2).
12. Способ по любому из пп.1-5 и 8, отличающийся тем, что выполняется по меньшей мере одно из этих двух условий:
по меньшей мере один из первого заданного момента времени (T1) и четвертого заданного момента времени (T4) равен девяноста процентам от величины первой заданной длительности (D1), и
по меньшей мере один из второго заданного момента времени (T2) и третьего заданного момента времени (T3) равен девяноста процентам от величины второй заданной длительности (D2).
13. Способ по п.6, отличающийся тем, что выполняется по меньшей мере одно из этих двух условий:
по меньшей мере один из первого заданного момента времени (T1) и четвертого заданного момента времени (T4) равен девяноста процентам от величины первой заданной длительности (D1), и
по меньшей мере один из второго заданного момента времени (T2) и третьего заданного момента времени (T3) равен девяноста процентам от величины второй заданной длительности (D2).
14. Способ по п.7, отличающийся тем, что выполняется по меньшей мере одно из этих двух условий:
по меньшей мере один из первого заданного момента времени (T1) и четвертого заданного момента времени (T4) равен девяноста процентам от величины первой заданной длительности (D1), и
по меньшей мере один из второго заданного момента времени (T2) и третьего заданного момента времени (T3) равен девяноста процентам от величины второй заданной длительности (D2).
15. Способ по любому из пп.3-5, 8, 10 и 11, 13 и 14, отличающийся тем, что на стадии выбора первого электрода (2) и третьего электрода (5) и подачи между этими двумя электродами первого постоянного тока первой заданной полярности в течение первой заданной длительности (D1), а затем второго постоянного тока второй полярности, противоположной первой полярности, в течение второй заданной длительности (D2):
2
первый постоянный ток является таким, что на третьем электроде (5) появляется плотность тока в две целых пять десятых миллиампера на квадратный сантиметр (2,5 мА/см), и
2
второй постоянный ток является таким, что на первом электроде (2) появляется плотность тока в две целых пять десятых миллиампера на квадратный сантиметр (2,5 мА/см).
16. Способ по п.6, отличающийся тем, что на стадии выбора первого электрода (2) и третьего электрода (5) и подачи между этими двумя электродами первого постоянного тока первой заданной полярности в течение первой заданной длительности (D1), а затем второго постоянного тока второй полярности, противоположной первой полярности, в течение второй заданной длительности (D2):
2
первый постоянный ток является таким, что на третьем электроде (5) появляется плотность тока в две целых пять десятых миллиампера на квадратный сантиметр (2,5 мА/см), и
2
второй постоянный ток является таким, что на первом электроде (2) появляется плотность тока в две целых пять десятых миллиампера на квадратный сантиметр (2,5 мА/см).
17. Способ по п.7, отличающийся тем, что на стадии выбора первого электрода (2) и третьего электрода (5) и подачи между этими двумя электродами первого постоянного тока первой заданной полярности в течение первой заданной длительности (D1), а затем второго постоянного тока второй полярности, противоположной первой полярности, в течение второй заданной длительности (D2):
2
первый постоянный ток является таким, что на третьем электроде (5) появляется плотность тока в две целых пять десятых миллиампера на квадратный сантиметр (2,5 мА/см), и
2
второй постоянный ток является таким, что на первом электроде (2) появляется плотность тока в две целых пять десятых миллиампера на квадратный сантиметр (2,5 мА/см).
18. Способ по п.9, отличающийся тем, что на стадии выбора первого электрода (2) и третьего электрода (5) и подачи между этими двумя электродами первого постоянного тока первой заданной полярности в течение первой заданной длительности (D1), а затем второго постоянного тока второй полярности, противоположной первой полярности, в течение второй заданной длительности (D2):
2
первый постоянный ток является таким, что на третьем электроде (5) появляется плотность тока в две целых пять десятых миллиампера на квадратный сантиметр (2,5 мА/см), и
2
второй постоянный ток является таким, что на первом электроде (2) появляется плотность тока в две целых пять десятых миллиампера на квадратный сантиметр (2,5 мА/см).
19. Способ по п.12, отличающийся тем, что на стадии выбора первого электрода (2) и третьего электрода (5) и подачи между этими двумя электродами первого постоянного тока первой заданной полярности в течение первой заданной длительности (D1), а затем второго постоянного тока второй полярности, противоположной первой полярности, в течение второй заданной длительности (D2):
2
первый постоянный ток является таким, что на третьем электроде (5) появляется плотность тока в две целых пять десятых миллиампера на квадратный сантиметр (2,5 мА/см), и
2
второй постоянный ток является таким, что на первом электроде (2) появляется плотность тока в две целых пять десятых миллиампера на квадратный сантиметр (2,5 мА/см).
20. Способ по любому из пп.5, 8, 10 и 11, 13 и 14 и 16-19, отличающийся тем, что на стадии сравнения изменений в напряжении (V) между вторым электродом (4) и третьим электродом (5) с заданными данными, характеризующими по меньшей мере то, обладает ли смесь пассивирующими свойствами или нет, когда:
первая разность напряжений (V1) составляет максимум пятьдесят милливольт (50 мВ) (первая заданная величина напряжения),
вторая разность напряжений (V2) составляет от одной целой восьми десятых вольта до двух целых трех десятых вольта (от 1,8 до 2,3 В) (первый заданный диапазон), и
третья разность напряжений (V3) составляет от одной целой восьми десятых вольта до двух целых трех десятых вольта (от 1,8 до 2,3 В) (второй заданный диапазон),
делается вывод, что смесь (11) обладает пассивирующими свойствами по меньшей мере поблизости от третьего электрода (5).
21. Способ по любому из пп.5, 8, 10 и 11, 13 и 14 и 16-19, отличающийся тем, что на стадии сравнения изменений в напряжении (V) между вторым электродом (4) и третьим электродом (5) с заданными данными, характеризующими по меньшей мере то, обладает ли смесь (11) пассивирующими свойствами или нет, когда изменение потенциала между четвертой секундой по меньшей мере одной из первой (D1) и второй (D2) заданной длительности, и девятой секундой по меньшей мере одной из первой (D1) и второй (D2) заданной длительности составляет более чем шесть милливольт (6 мВ),
делается вывод, что третий электрод (5) находится в соприкосновении со смесью (11), состоящей из твердеющего цемента и воды, а не лишь с выступившей водой, то есть с жидкостью, выделяющейся из смеси (11) воды и цемента.
22. Способ по любому из пп.1-5, 8, 10 и 11, 13 и 14, и 16-19, отличающийся тем, что стадия, состоящая в том, что берут три элемента, каждый из которых выполнен из электропроводного материала, причем эти элементы являются упомянутыми первым электродом (2), вторым электродом (4) и третьим электродом (5), и каждый из этих трех электродов имеет по меньшей мере одну поверхность (20, 40, 50), содержит операцию выбора трех элементов, каждый из которых выполнен из стали.
23. Способ по любому из пп.1-5, 8, 10 и 11, 13 и 14, и 16-19, отличающийся тем, что изменение потенциала в твердотельной смеси используют для определения щелочности смеси (11) в любой последующий момент времени.
24. Способ по любому из пп.1-5, 8, 10 и 11, 13 и 14, и 16-19, отличающийся тем, что используют измерение сопротивления поляризации потенциала второго электрода (4) для мониторинга коррозионного поведения с течением времени.
25. Датчик для определения пассивирующих свойств смеси (11), содержащей по меньшей мере два компонента, которыми являются цемент и вода, согласно способу по любому из пп.1-24, отличающийся тем, что он имеет:
три элемента, каждый из которых выполнен из электропроводного материала, причем эти элементы:
имеют по меньшей мере одну заданную поверхность, называемую первой поверхностью (20), второй поверхностью (40) и третьей поверхностью (50), предназначенную приходить в соприкосновение со смесью (11),
соединены по отдельности с электрическим проводником, предназначенным обеспечивать возможность соединения с отдельным прибором, таким образом, что каждый из этих трех элементов способен выполнять функцию первого электрода (2), второго электрода (4) и третьего электрода (5), и
опору (3) для поддержки по меньшей мере одного из трех элементов таким образом, что:
они электрически изолированы один от другого, и
смесь (11) может приходить в соприкосновение со всеми поверхностями, упомянутыми первой поверхностью (20), второй поверхностью (40) и третьей поверхностью (50).